СПОСОБ НЕПРЕРЫВНОГО ЛИТЬЯ СЛЯБА ИЗ ТИТАНА ИЛИ ТИТАНОВОГО СПЛАВА

1. Способ непрерывного литья сляба из титана или титанового сплава введением расплавленного металла с расплавленным титаном или титановым сплавом в нем в бездонный кристаллизатор с прямоугольным поперечным сечением и вытягиванием расплавленного металла вниз по мере затвердевания,
причем вынуждают плазменную горелку совершать горизонтальное вращение на поверхности расплавленного металла в кристаллизаторе, и
электромагнитным перемешиванием создают горизонтально вращающееся течение по меньшей мере на поверхности расплавленного металла в кристаллизаторе.
2. Способ непрерывного литья сляба из титана или титанового сплава по п. 1, при этом, когда длина длинной стороны сляба обозначена как L, а ось х координат ориентирована по направлению длинной стороны сляба, причем нулевая точка начала координат находится на его центральной части, в окрестности стенок кристаллизатора у длинных боковых частей кристаллизатора абсолютные значения средних величин скоростей течения по направлению х-оси на поверхности расплавленного металла, расположенной в диапазоне -2L/5 ≤ x ≤ 2L/5, установлены на 300 мм/с или более.
3. Способ непрерывного литья сляба из титана или титанового сплава по п. 2, при этом окрестность стенок кристаллизатора у длинных боковых частей кристаллизатора представляет собой местоположение на расстоянии 10 мм от стенок кристаллизатора у длинных боковых частей кристаллизатора.
4. Способ непрерывного литья сляба из титана или титанового сплава по п. 2 или 3, при этом среднеквадратичные отклонения σ абсолютных значений скоростей течения расплавленного металла по направлению х-оси, относящиеся к вариациям по месту и времени, ограничены диапазоном 50 мм/с ≤ σ ≤ 85 мм/.
5. Способ непрерывного литья сляба из титана или титанового сплава по п. 1 или 2, при этом по меньшей мере на поверхности расплавленного металла создают течение, вращающееся в направлении, противоположном направлению вращения плазменной горелки.